АНТИКОРРОЗИОННОЕ ПОКРЫТИЕ НА ОСНОВЕ ЦИНКА ДЛЯ СТАЛЬНЫХ ЛИСТОВ ДЛЯ ИЗГОТОВЛЕНИЯ ДЕТАЛИ ПРИ ПОВЫШЕННОЙ ТЕМПЕРАТУРЕ С ЗАКАЛКОЙ ПОД ПРЕССОМ

1. Антикоррозионное покрытие на основе цинка для стальных листов или лент, нагреваемых для закалки, по меньшей мере, на отдельных участках до температуры свыше Ас3 и охлаждаемых затем со скоростью, которая, по меньшей мере, на отдельных участках выше критической скорости охлаждения, при этом указанное антикоррозионное покрытие наносится погружением в расплав, отличающееся тем, что указанное покрытие помимо цинка в количестве по меньшей мере 75 вес.% и в некоторых случаях неизбежных примесей содержит от 0,5 до 15,0 вес.% марганца и от 0,1 до 10,0 вес.% алюминия.
2. Антикоррозионное покрытие на основе цинка по п. 1, отличающееся тем, что содержание марганца составляет от 0,5 до 5,0 вес.%, а содержание алюминия от 0,1 до 2,0 вес.%.
3. Антикоррозионное покрытие на основе цинка по п. 1, отличающееся тем, что содержание марганца составляет от 0,5 до 3,0 вес.%, а содержание алюминия от 0,1 до 1,0 вес.%.
4. Антикоррозионное покрытие на основе цинка по п. 1, отличающееся тем, что оно может быть превращено в слой из сплава «цинк-марганец-алюминий-железо» путем непосредственного нагрева после извлечения из ванны расплава.
5. Антикоррозионное покрытие на основе цинка по любому из пп. 1-4, отличающееся тем, что толщина покрытия или слоя из сплава составляет от 1 до 25 мкм.
6. Способ нанесения антикоррозионного покрытия на основе цинка на стальные листы или ленты, нагреваемые для закалки, по меньшей мере, на отдельных участках до температуры свыше Ас3 и охлаждаемые затем со скоростью, которая, по меньшей мере, на отдельных участках выше критической скорости охлаждения, отличающийся тем, что указанное покрытие, содержащее помимо цинка и в некоторых случаях неизбежно присутствующих примесей от 0,5 до 15,0 вес.% марганца и от 0,1 до 10,0 вес.% алюминия, наносится погружением в расплав.
7. Деталь, закаленная, по меньшей мере, на отдельных участках и содержащая антикоррозионное покрытие по любому из пп. 1-5, нанесенное способом по п. 6.
8. Применение антикоррозионного покрытия на основе цинка, содержащего от 0,5 до 5,0 вес.% марганца и от 0,1 до 10,0 вес.% алюминия для стальных изделий, полученных деформацией при температуре свыше 500°C.
9. Применение антикоррозионного покрытия по п. 8 для лемеха плугов, толстых листов или сортового проката.